(57)【要約】【課題】本発明は、感熱転写記録用の受容シート基材として十分な白色性、クッション性を発現しながら、フィルム単独及び受容シートでの加工時に優れたスリット性（カット性）を示す白色積層ポリエステルフィルムを提供せんとするものである。【解決手段】本発明の感熱転写記録用白色積層ポリエステルフィルムは、微細な気泡を含有するポリエステル層（Ｂ）の少なくとも片面に、無機粒子を含有するポリエステル層（Ａ）を設けてなる比重０．７〜１．３の積層ポリエステルフィルムであって、該（Ａ）層を構成するポリエステル層が、酸化チタン粒子と、炭酸カルシウム粒子および硫酸バリウム粒子から選ばれた少なくとも１種とを含有することを特徴とするものである。【選択図】　なし【特許請求の範囲】
【請求項１】
微細な気泡を含有するポリエステル層（Ｂ）の少なくとも片面に、無機粒子を含有するポリエステル層（Ａ）を設けてなる比重０．７〜１．３の積層ポリエステルフィルムであって、該（Ａ）層を構成するポリエステル層が、酸化チタン粒子と、炭酸カルシウム粒子および硫酸バリウム粒子から選ばれた少なくとも１種とを含有することを特徴とする感熱転写記録用白色積層ポリエステルフィルム。
【請求項２】
該ポリエステル層（Ａ）に含有される該無機粒子が、下記式（１）および（２）を満足することを特徴とする請求項１に記載の感熱転写記録用白色積層ポリエステルフィルム。
５重量％≦ＴＷ＋ＣＷ＋ＢＷ≦１５重量％　（１）
０．５重量％≦ＣＷ＋ＢＷ≦１０重量％　　（２）
式中、ＴＷ：酸化チタン粒子濃度、
ＣＷ：炭酸カルシウム粒子濃度、
ＢＷ：硫酸バリウム粒子濃度であり、
ＣＷとＢＷのいずれか一方が０でもよい。
【請求項３】
該酸化チタンが、無機化合物により表面処理されていないものであることを特徴とする請求項１〜２のいずれかに記載の感熱転写記録用白色積層ポリエステルフィルム。
【請求項４】
該ポリエステル（Ａ）層の厚みが０．５〜５μｍであり、かつ、該白色積層ポリエステルフィルムの白色度が９０〜１４０であることを特徴とする請求項１〜３のいずれかに記載の感熱転写記録用白色積層ポリエステルフィルム。
【請求項５】
該感熱転写記録用白色積層ポリエステルフィルムが、紙と貼合されて用いられるものである請求項１〜４のいずれかに記載の感熱転写記録用白色積層ポリエステルフィルム。
【発明の詳細な説明】
【０００１】
【発明の属する技術分野】
本発明は、感熱転写記録用白色積層ポリエステルフィルムに関するものである。更に詳しく述べれば、本発明は、感熱転写記録用の受容シート基材として十分な白色性、低比重性（クッション性）を発現しながら、フィルム単独及び受容シートでの加工時に優れたスリット性（カット性）を示す白色積層ポリエステルフィルムに関するものである。
【０００２】
【従来の技術】
ハードコピー技術における記録方法の一つとして、ノンインパクト、操作、保守が容易、低コストおよび小型化、高速化が可能等の特徴を持つ感熱転写記録方式が注目されている。この感熱転写記録方式とは、色材含有層であるインキ層を有する転写シート（インキリボン）と受容シートを重ね合わせ、インキリボン側からのサーマルヘッドの加熱に応じて、溶融または昇華して移行する色材含有成分または色材を、受容シート上に微細な網点（ドット）状に転写して印字する方式である。従来、このような感熱転写記録方式に用いられる受容シート基材として、ポリエステル中に酸化チタン、炭酸カルシウムあるいは硫酸バリウム等の無機系微粒子やポリエステルと非相溶の樹脂を含有せしめた白色ポリエステルフィルムが適用されてきた。一般的には、これらの白色ポリエステルフィルム上に印字機能を高めるための受容層を設けることで、感熱転写記録用の受容シートとしている。さらに、印字記録の精度が向上すると共に、印字画像の鮮明性を高め、より高級感を与える高白色性の白色ポリエステルフィルムが求められている。このような要求に対しては、上述の無機系微粒子の複数種を併用添加した白色ポリエステルフィルム、無機系微粒子と非相溶樹脂を併用添加した白色ポリエステルフィルム等が公知となっている（例えば、特許文献１、特許文献２参照）。
【０００３】
【特許文献１】特開平４−１５３２３２号公報（第２頁、第３頁）
【０００４】
【特許文献２】特開平６−３２２１５３号公報（第２頁左下）
【０００５】
【発明が解決しようとする課題】
しかしながら近年、装置の小型化、加工速度、印刷速度の高速化といった要求に対し、印刷基材に求められる性能がより厳しいものになりつつある。これらを背景として、基材に適用される白色フィルムには、白色性を満足しながら、印刷特性、帯電防止性（静電気により受容シート同士が貼付いたり、受容シート表面にゴミやほこり等が付着しにくいこと）、耐折れしわ性を初めとする加工適性等、多岐に渡る特性を向上させることが強く求められている。中でも加工や印刷の高速化なども背景として、フィルムを所定幅に再スリット（カット）する際や受像シートを所定幅にスリット（カット）する際に、より精度良くスリットでき、スリット後の端面はシャープでひげ等の残査が残らないことが極めて重要である。
【０００６】
本発明は、かかる従来技術の背景に鑑み、感熱転写記録用の受容シート基材として十分な白色性、クッション性を発現しながら、フィルム単独及び受容シートでの加工時に優れたスリット性（カット性）を示す白色積層ポリエステルフィルムを提供せんとするものである。
【０００７】
【課題を解決するための手段】
本発明は、かかる課題を解決するために、次のような手段を採用するものである。すなわち、本発明の感熱転写記録用白色積層ポリエステルフィルムは、微細な気泡を含有するポリエステル層（Ｂ）の少なくとも片面に、無機粒子を含有するポリエステル層（Ａ）を設けてなる比重０．７〜１．３の積層ポリエステルフィルムであって、該（Ａ）層を構成するポリエステル層が、酸化チタン粒子と、炭酸カルシウム粒子および硫酸バリウム粒子から選ばれた少なくとも１種とを含有することを特徴とするものである。
【０００８】
【発明の実施の形態】
本発明、前記課題、つまり感熱転写記録用の受容シート基材として十分な白色性、クッション性を発現しながら、フィルム単独及び受容シートでの加工時に優れたスリット性（カット性）を示す白色積層ポリエステルフィルムについて、鋭意検討し、微細な気泡を含有するポリエステル層（Ｂ）に、酸化チタン粒子と、炭酸カルシウム粒子、硫酸バリウム粒子という特定な無機粒子とを含有する特定なポリエステル層（Ａ）を被覆・積層してみたところ、かかる課題を一挙に解決することを究明したものである。
【０００９】
本発明の感熱転写記録用白色積層ポリエステルフィルムは、基本的にポリエステルを主体として構成されている。
【００１０】
かかるポリエステルとしては、エステル結合を主鎖の主要な結合鎖とする高分子の総称であるが、耐熱性、製膜性等の点からエチレンテレフタレート及び／またはエチレンナフタレート単位を主構成成分とするものが好ましく使用され、さらに、かかるポリエステルの中でも、好ましくは融点が、２１０℃〜２８０℃、より好ましくは２２０〜２７０℃のものが使用される。具体的には、ポリエチレンテレフタレートとポリエチレンナフタレートが、強度、耐熱性、耐水性および耐薬品性等に優れているので特に好ましく用いられる。
【００１１】
また、かかるポリエステルフィルムの比重としては、０．７〜１．３、より好ましくは０．８〜１．１であることが必須である。かかる比重が０．７より小さい場合、画像の鮮明性は向上するが、フィルム強度の低下、画像再現性の悪化を引き起こすことがある。また、比重が１．３を越える場合、クッション性、断熱性が低下して印字性が低下したり、フィルムの白色性が不十分となって印字画像が暗い印象となり易くなる傾向がある。
【００１２】
本発明の白色積層ポリエステルフィルムにおいては、微細な気泡を含有するポリエステル層（Ｂ）の少なくとも片面に、無機粒子を含有するポリエステル層（Ａ）を設けてなることが必要であり、好ましくは両面にポリエステル層（Ａ）を設けるのがよい。例えば、１層の単膜フィルムにより、本発明の効果を得ようとする場合、フィルム破れが発生し易く、製膜が不安定なため、結果的にコストが高くなることがある。また、１層の単膜フィルムに、微細な気泡を含有せしめるために非相溶樹脂を添加した場合、その種類によっては、分散している粒子状の非相溶樹脂が脱落し、長時間製膜している間に、製膜装置と接触する部分（ドラム、ロール、コーターなど）を汚染することがある。この汚染がフィルム特性に好ましくない影響を与えたり、対策として定期的に洗浄を行なうことで生産性の低下やコスト上昇を招くことになる等の問題が発生しやすい。
【００１３】
そこで、２層以上の積層構成とし、ポリエステル層（Ａ）に白色性と、平滑性あるいは光沢を発現させ、ポリエステル層（Ｂ）をクッション性、断熱性などの諸特性に優れた層とするなど、それぞれの層に役割分担させることで、フィルム全体として、必要な特性の全てを満足させることに成功したものである。
【００１４】
すなわち、本発明の白色積層ポリエステルフィルムが、ポリエステル層（Ｂ）の片面に、ポリエステル層（Ａ）を積層した２層積層構造とし、感熱転写記録用の受容シート基材として用いる際には、ポリエステル層（Ａ）に受容層を設けることが好ましい。
【００１５】
従って、本発明の白色積層ポリエステルフィルムを、ポリエステル層（Ｂ）の両面にポリエステル層（Ａ）を積層し、３層積層構造としたものは、製膜性がより向上し、取扱性などの実用性も向上させることができること、あるいは経時安定性などの点から、より望ましいものである。
【００１６】
かかるポリエステル層（Ａ）とポリエステル層（Ｂ）の各層に用いられるポリエステルの種類は、同一であっても、異なっていてもよい。特に異なったポリエステルの組合せとしては、例えば、ポリエステル層（Ａ）がポリエチレンナフタレートで、ポリエステル層（Ｂ）をポリエチレンテレフタレートとする組み合わせでは、剛性などの向上効果が得られる。また、ポリエステル層（Ａ）が共重合ポリエステルで、ポリエステル層（Ｂ）をホモポリエステルとする組み合わせでは、受容層あるいは塗布層との密着性向上効果等が得られる。
【００１７】
かかるポリエステル層（Ａ）とポリエステル層（Ｂ）を積層する方法としては、溶融製膜中の共押出により複合化する方法、あるいは、それぞれ別々に製膜した後、ラミネートする方法のいずれでもよいが、コストなどの点で前者の方法がより好ましい。
【００１８】
本発明の白色積層ポリエステルフィルムにおいては、（Ａ）層を構成するポリエステル層には酸化チタン粒子が含有され、さらに炭酸カルシウム粒子および硫酸バリウム粒子から選ばれた少なくとも１種が含有されていることが必要である。かかる無機粒子が配合された（Ａ）層を積層することにより、該フィルムを所定幅に再スリット（カット）する際や、受像シートを所定幅にスリット（カット）する際に、バリの発生を防止して、より精度良くスリットすることができ、しかも、スリット後の端面が、シャープで、バリやひげ等の残査が残らず、優れたスリット性（カット性）を発現させることができる。
【００１９】
かかるポリエステル層（Ａ）における酸化チタン粒子濃度（ＴＷ）と炭酸カルシウム粒子濃度（ＣＷ）、硫酸バリウム粒子濃度（ＢＷ）が下記式を満足することが、スリット性をより安定して、かつ優れたものとすることができる点から好ましい。
【００２０】
５重量％≦ＴＷ＋ＣＷ＋ＢＷ≦１５重量％　（１）
０．５重量％≦ＣＷ＋ＢＷ≦１０重量％　　（２）
ただし、ＣＷ、ＢＷのいずれか一方が０でもよい。
【００２１】
また、本発明では、酸化チタンとしてアナターゼ型あるいはルチル型の何れも使用でき、これらのチタンが有機化合物、無機化合物により表面処理されていても構わないが、特に無機化合物により表面処理されていない酸化チタンがフィルム中に分散した際に微小なボイドを粒子周りに生成することからスリット性が向上し、より好ましい。
【００２２】
かかるポリエステル層（Ａ）には、本発明の目的を阻害しない範囲内において、他の有機粒子、無機粒子、有機／無機複合粒子を含有していてもよい。かかる粒子としては、例えば湿式および乾式シリカ、コロイダルシリカ、珪酸アルミ、リン酸カルシウム、アルミナ、炭酸マグネシウム、炭酸亜鉛、酸化チタン、酸化亜鉛（亜鉛華）、酸化アンチモン、酸化セリウム、酸化ジルコニウム、酸化錫、酸化ランタン、酸化マグネシウム、炭酸バリウム、炭酸亜鉛、塩基性炭酸鉛（鉛白）、硫酸バリウム、硫酸カルシウム、硫酸鉛、硫化亜鉛、マイカ、雲母チタン、タルク、クレー、カオリン、フッ化リチウムおよびフッ化カルシウム等を使用することができる。
【００２３】
かかる無機系微粒子は、ポリエステル中での平均粒子径が、好ましくは０．０５〜１０μｍ、より好ましくは０．１〜３μｍであるものがよい。かかる平均粒子径が上記範囲外である場合、凝集などによる無機系微粒子の均一分散性不良、あるいは粒子自身によってフィルム表面の光沢または平滑性が低下する場合があるので好ましくない。
【００２４】
かかる無機粒子の総添加量は、２０重量％以下が好ましく、より好ましくは１７重量％以下である。添加量が上記範囲より多い場合には、平滑性が極端に低下するだけでなく、延伸時にフィルム破れ等の不都合を生じる場合がある。
【００２５】
本発明の白色積層ポリエステルフィルムにおいては、ポリエステル（Ａ）層の厚みが０．５〜５μｍ、フィルム全体の厚みが２０〜１００μｍであることが、耐折れしわ性等の加工性、白色性、印刷特性のバランスの点から好ましく、より好ましくはポリエステル（Ａ）層の厚みが２〜４μｍ、フィルム全体の厚みが３０〜５０μｍであるのがよい。
【００２６】
本発明のポリエステルには、特性を損ねない範囲内で他の共重合成分を含有してもよい。かかる共重合成分としては、ジカルボン酸成分としては、例えば、ジフェニルジカルボン酸、ジフェニルスルホンジカルボン酸、ジフェノキシエタンジカルボン酸、５−ナトリウムスルホイソフタル酸、フタル酸、イソフタル酸等の芳香族ジカルボン酸、シュウ酸、コハク酸、エイコ酸、アジピン酸、セバシン酸、ダイマ−酸、ドデカンジオン酸、マレイン酸、フマル酸等の脂肪族ジカルボン酸、シクロヘキシンジカルボン酸等の脂環族ジカルボン酸、ｐ−オキシ安息香酸等のオキシカルボン酸、トリメリット酸、ピロメリット酸等の多官能酸等を使用することができる。一方、グリコ−ル成分としては、例えば、プロパンジオ−ル、ブタンジオ−ル、ペンタンジオ−ル、ヘキサンジオ−ル、ネオペンチルグリコ−ル、トリエチレングリコール等の脂肪族グリコ−ル、シクロヘキサンジメタノ−ル等の脂環族グリコール、ビスフェノールＡ、ビスフェノールＳ等の芳香族グリコール、ジエチレングリコール、ポリアルキレングリコール等を使用することができる。さらに、ポリエチレングリコール、ポリテトラメチレングリコール等のポリエーテルを共重合してもよい。特にグリコール成分として、ジエチレングリコール、ポリエチレングリコール、ポリテトラメチレングリコールを共重合したポリエステルを適量含有させることにより、ポリエステルに非相溶な熱可塑性樹脂を含有せしめる際に、微分散化効果を発現し、さらに、帯電防止性と画像耐久性を付与するために塗布層を設ける際に、その効果を向上させ、耐折れしわ性等の加工適性を向上させる効果があるので好ましい。
【００２７】
なお、これらのジカルボン酸成分、グリコ−ル成分は２種以上を併用してもよく、２種以上のポリエステルをブレンドして使用してもよい。さらに２層以上に共押出し積層フィルムとして使用してもよい。さらに、このポリエステルの中には、必要に応じて、本発明の効果が損なわれない範囲で、適宜な添加剤、例えば、耐熱安定剤、耐酸化安定剤、有機の易滑剤、有機系微粒子、充填剤、核剤、染料、分散剤、カップリング剤等が配合されていてもよい。
【００２８】
また、本発明のポリエステルフィルム中に微細な気泡を含有せしめる方法としては、（１）　ポリエステルに発泡剤を含有せしめ、押出や製膜時の加熱により発泡、あるいは化学的分解により発泡させて気泡を形成する方法、（２）　ポリエステルの押出時にガスまたは気化可能物質を添加する方法、（３）　ポリエステルに該ポリエステルと非相溶の熱可塑性樹脂（非相溶樹脂）を添加し、それを一軸または二軸延伸することにより微細な気泡を発生させる方法、（４）　前記の非相溶樹脂の代わりに気泡形成性の無機系微粒子を多量添加する方法等が好ましく用いられる。本発明の目的の範囲内であれば、いずれの方法を用いてもよいが、製膜性、内部に含有せしめる気泡の量の調整し易さ、より微細で均一な大きさの気泡の形成し易さ、さらに軽量性などの総合的な点から、上記（３）の非相溶樹脂の使用が特に好ましく用いられる。
【００２９】
本発明における微細な気泡とは、感度向上のためフィルム自身に断熱性やクッション性を付与せしめることに寄与できるものであり、ポリエステル中に含有させた該非相溶樹脂を核として生成されたものであることが最も好ましい。さらに、ポリエステル層（Ｂ）の断面（厚み方向）を走査型電子顕微鏡（ＳＥＭ）または透過型電子顕微鏡（ＴＥＭ）などによって観察したとき、気泡部分の断面積（ただし、気泡生成の核となる非相溶樹脂部分は除く）の平均値が１〜２５μｍ２であるものが好ましく、より好ましくは１．５〜２０μｍ２、さらに２〜１５μｍ２であることが好ましい。
【００３０】
本発明でいう非相溶樹脂とは、ポリエステル以外の熱可塑性樹脂であって、かつ該ポリエステルに対して非相溶性を示す熱可塑性樹脂であり、ポリエステル中では粒子状に分散し、延伸によりフィルム中に気泡を形成せしめる効果が大きい樹脂が好ましい。より具体的に述べれば、非相溶樹脂とは、ポリエステルと上記非相溶樹脂とを溶融した系を、公知の方法、好ましくは、示差走査熱量計（ＤＳＣ）、動的粘弾性測定等で測定した場合に、ポリエステルに相当するガラス転移温度（以降、Ｔｇと省略する）以外に該非相溶樹脂に相当するＴｇが観察される樹脂である。
【００３１】
このような非相溶樹脂の融点は、ポリエステルの融点よりも低温であって、かつ製膜時にフィルムを熱固定して配向させる際の温度（熱処理温度）よりも高温であることが好ましい。かかる点から該非相溶樹脂の中でも、ポリエチレン、ポリプロピレン、ポリブテン、ポリメチルペンテンのようなポリオレフィン樹脂、ポリスチレン樹脂、ポリアクリレート樹脂、ポリカーボネート樹脂、ポリアクリロニトリル樹脂、ポリフェニレンスルフィド樹脂、フッ素系樹脂などが好ましく用いられる。これらの非相溶樹脂は単独重合体であっても共重合体であってもよく、さらには２種以上の非相溶樹脂を併用してもよい。これらの中でも、臨界表面張力の小さなポリプロピレン、ポリメチルペンテンのようなポリオレフィン樹脂が好ましく、さらにはポリメチルペンテンが最も好ましい。該ポリメチルペンテンは相対的にポリエステルとの表面張力差が大きく、かつ融点が高いため、添加量当たりの気泡形成の効果が大きいという特徴があり、非相溶樹脂として特に好ましいものである。
【００３２】
ポリエステル層（Ｂ）中の非相溶樹脂の含有量は、１〜３５重量％が好ましく、より好ましくは２〜３０重量％、さらには３〜２５重量％の範囲内であることが最も好ましい。添加量が上記範囲より少ない場合には、フィルムの白色性や隠蔽性などを向上させることが難しく、逆に添加量が上記範囲より多い場合には、延伸時にフィルム破れ等が生じやすくなって、生産性が低下する場合がある。
【００３３】
また、本発明のポリエステル層（Ｂ）において、非相溶樹脂の分散径が小さくなることで延伸により発生する気泡をより微細化でき、結果的にフィルムの白色性や製膜性を向上させることができるので、前述したポリエステルと非相溶樹脂の他に、さらに分散剤を添加することが、より好ましい。上記の効果を示す分散剤としては、カルボキシル基やエポキシ基等の極性基やポリエステルと反応性のある官能基をもったオレフィン系の重合体または共重合体、ジエチレングリコール、ポリアルキレングリコール、界面活性剤、熱接着性樹脂等を用いることができる。もちろん、これらは単独でも２種以上を併用してもよい。
【００３４】
かかる分散剤は、あらかじめ重合反応において分散剤を共重合化したポリエステルとして使用しても、直接そのまま使用してもよい。
【００３５】
本発明における分散剤の添加量は、０．０５〜１０重量％が好ましく、より好ましくは０．１〜７重量％、さらにより好ましくは０．２〜５重量％である。添加量が０．０５重量％より少ない場合、気泡を微細化する効果が小さくなることがある。また、添加量が１０重量％より多い場合には、逆に、非相溶樹脂を添加する効果が小さくなり、白色性の低下やコスト上昇などの問題が発生しやすい。
【００３６】
また、本発明においてはポリエステル層（Ｂ）に酸化防止剤を、好ましくは０．０５〜１．０重量％、より好ましくは０．１〜０．５重量％含有せしめることにより一層安定したポリマー押出、製膜を行うことが可能となる。酸化防止剤としては特にヒンダードフェノール系の酸化防止剤が分散性の点から好ましい。
【００３７】
また本発明の白色積層フィルムにおいては、少なくとも片面に塗布層が設けられており、該塗布面側から測定した表面比抵抗が１０１３Ω／□以下、ＰＨが４〜１０であることが好ましい。ここで該塗布面から測定した表面比抵抗は１０１２Ω／□以下であることが好ましいが、特に好ましくは１０１１Ω／□以下、特に好ましくは１０１０Ω／□以下である。表面比抵抗が小さいほど、加工工程や印刷機内の搬送、あるいはサーマルヘッド通過時の帯電が抑制でき（帯電防止性を付与）、給紙性が向上するため、より良好な印刷特性や耐折れしわ性が発現される。
【００３８】
また本発明においては塗布層の表面ＰＨが４〜１０であることが好ましく、特に好ましくは４．５〜９．５、特に好ましくは５〜９である。塗布層面に受容層を配置させる際に、表面ＰＨが４未満あるいは１０を越えると印刷した際の特性が悪化する場合がある。特に表面ＰＨが４未満の酸性サイドとなると、染料によっては、変色するなどの現象が発生し、実用的に問題となり印刷特性が大幅に低下し、不鮮明な画像あるいは所望の色合いを出すことが難しくなるからである。
【００３９】
ポリエステル層（Ａ）上に塗布層を設ける場合、帯電防止剤単独の層あるいはバインダー樹脂を併用した層のいずれかを採用することができるが、特に後者のバインダー樹脂を併用した層はフィルム上に受容層を設けて感熱転写記録用の受容シートとしたときに受容層との密着性向上効果が期待できる点で、より好ましいものである。
【００４０】
本発明における、塗布層の形成方法は、塗液を白色積層ポリエステルフィルムのポリエステル層（Ａ）側に塗布、乾燥して設ける方法が好ましい。形成塗液の塗布方法としては、例えば、リバース（ロール）コート、グラビアコート、ナイフコート、エアーナイフコート、ロールコート、ブレードコート、ビードコート、回転スクリーンコート、スロットオリフィスコート、ロッドコート、バーコート、ダイコート、スプレーコート、カーテンコート、ダイスロットコート、チャンプレックスコート、ブラシコート、ツーコート、メータリングブレード式のサイズプレスコート、ビルブレードコート、ショートドウェルコート、ゲートロールコート、グラビアリバースコート、エクストルージョンコート、押出コートなどの方法を用いることができる。
【００４１】
また塗布工程としては、白色積層ポリエステルフィルムの製膜工程内で塗布する方法（インラインコート）、製膜後のフィルム上に塗布、乾燥する方法（オフラインコート）のいずれの方法であってもよいが、インラインコートは、均一塗布、薄膜塗布および経済性などの点でより優れた方法である。また、コート前のフィルムには塗布性改良を目的として、予めその表面にコロナ放電処理、プラズマ処理などの前処理を施しておくことも可能である。
【００４２】
また、該塗布層形成塗液の液媒体は、水系、溶剤系あるいは両者混合系のいずれの液媒体でもよいが、インラインコート法により塗布層を設ける場合には、取扱性や防爆などの安全性の点で水系または水を主体とした両者混合系の液媒体が好ましく用いられる。
【００４３】
塗布厚みは、０．００５〜１０μｍが好ましく、より好ましくは０．０１〜５μｍである。塗布層の厚みが０．００５μｍより薄い場合、帯電防止性が不十分となり易い。一方、塗布層の厚みが１０μｍより厚い場合には、コート時に塗布層形成塗液の塗布性が低下したり、高コストとなって経済性が低下することがあるため好ましくない。
【００４４】
本発明の白色積層ポリエステルフィルムは、感熱転写記録用として好適に使用することができる。
【００４５】
本発明では、感熱転写記録用白色積層ポリエステルフィルムに、より高度な白色性を与えるためにポリエステル層（Ａ）および／またはポリエステル層（Ｂ）に蛍光増白剤を含有せしめることができる。
【００４６】
本発明において、蛍光増白剤とは、太陽光中や人工光中の紫外線を吸収し、これを紫〜青色の可視光線に変え輻射する機能を保持し、その蛍光作用により高分子物質の明度を低下させることなく白色性を助長させる化合物である。蛍光増白剤としては、商品名“ユビテック”（チバガイギー社）、“ＯＢ−１”（イーストマン社）、“ＴＢＯ”（住友精化（株））、“ケイコール”（日本曹達（株））、“カヤライト”（日本化薬（株））、“リューコプア”ＥＧＭ（クライアントジャパン（株））等を用いることができる。蛍光増白剤は、特に限定されるものではなく、単独、場合によっては２種以上の併用であってもよいが、本発明では、特に耐熱性に優れ、前述のポリエステルとの相溶性がよく均一分散できると共に、着色が少なく樹脂に悪影響を及ぼさない蛍光増白剤の選択が望ましい。
【００４７】
ポリエステル層（Ａ）あるいはポリエステル層（Ｂ）中における蛍光増白剤の含有量は、０．０１〜１．５重量％が好ましく、より好ましくは０．０３〜１重量％、さらには０．０５〜０．５重量％の範囲にあることが最も好ましい。蛍光増白剤の含有量が上記範囲より少ないと十分な増白効果が得にくく、上記範囲を超える場合には均一分散性の低下や蛍光増白剤自身の着色により、かえって白色性や耐光性が低下しやすい等の問題がある。
【００４８】
また、本発明の白色積層ポリエステルフィルムを感熱転写記録用の受容シート基材として用いる際には、単独で用いても、他の素材と貼合わせて用いてもよいが、紙と貼合せて用いることが好ましい。特に紙との貼合せは本発明のフィルムの非塗布面と行うことが好ましく、受容層は塗布面が好ましい。貼合せの素材としては、例えば普通紙、上質紙、中質紙、コート紙、アート紙、キャストコート紙、樹脂含浸紙、エマルジョン含浸紙、ラテックス含浸紙、合成樹脂内添紙、グラシン紙、ラミネート紙などの紙、合成紙、不織布、あるいは他種フィルム等を用いることができる。ただし、本発明の白色積層ポリエステルフィルムを他の素材と貼合わせる場合、受容層を設ける面と反対側の面に貼合わせることが好ましい。
【００４９】
前述したように、本発明の白色積層ポリエステルフィルムは、ポリエステル層（Ｂ）の少なくとも片面にポリエステル層（Ａ）を設けてなる２層以上の積層構成体であり、各層は前述の手段によって白色化されている必要があるが、その白色化の好ましいレベル（白色性）は実質的には積層フィルムとした後のもので判断される。
【００５０】
すなわち、本発明の感熱転写記録用白色積層ポリエステルフィルムの白色性としては、ポリエステル層（Ａ）側から測定した白色度が８０％以上であることが好ましく、より好ましくは９０％以上、さらには１００％以上が最も好ましい。白色度が８０％未満の場合、白色性が不十分であるため印字画像が暗い印象となりやすいため好ましくない。
【００５１】
また隠蔽性については光学濃度が０．５以上であることが好ましく、より好ましくは０．５５以上である。光学濃度をこの範囲に制御することで、紙と貼合せた際の紙の悪影響を解消することができる。
【００５２】
一方、ポリエステル層（Ａ）側から測定した色調ｂ値は２以下であることが好ましく、より好ましくは１以下、さらには０以下であることが最も好ましい。色調ｂ値が２より大きい場合、耐光性を満たしていてもフィルム自体が黄味がかった色であるため印字画像が古びた印象となりやすく、好ましくない。
【００５３】
次に、本発明の白色積層ポリエステルフィルムの製造方法について、その一例を説明するが、本発明は、かかる例のみに限定されるものではない。
【００５４】
押出機（Ａ）と押出機（Ｂ）を有する複合製膜装置において、ポリエステル層（Ｂ）を形成するため、真空乾燥した無機粒子を含有するポリエステルのチップ、必要に応じて真空乾燥した非相溶樹脂のチップとを、非相溶樹脂が１〜３５重量％となるように混合し、これを２６０〜３００℃に加熱された押出機（Ｂ）に供給し、溶融してＴダイ複合口金内に導入する。この原料には、必要に応じて分散剤を０．０５〜１０重量％添加してもよい。また、非相溶樹脂の添加は、予めマスターチップとしたものを真空乾燥して使用してもよい。一方、ポリエステル層（Ａ）を積層するため、ポリエステルのチップおよび無機系微粒子のマスターチップを、無機系微粒子が１〜３５重量％となるよう混合し、充分に真空乾燥する。この原料には、必要に応じて蛍光増白剤を０．０１〜１．５重量％添加せしめてもよい。次に、この乾燥原料を、２６０〜３００℃に加熱された押出機（Ａ）に供給し、同様に溶融してＴダイ複合口金内に導入し、押出機（Ａ）のポリマーが押出機（Ｂ）のポリマーの表層（片面）あるいは両表層（両面）にくるように積層してシート状に共押出成形し、溶融積層シートを得る。
【００５５】
この溶融積層シートを、表面温度１０〜６０℃に冷却されたドラム上で静電気により密着冷却固化し、未延伸積層フィルムを作製する。該未延伸積層フィルムを７０〜１２０℃に加熱したロール群に導き、長手方向（縦方向、すなわちフィルムの進行方向）に２〜５倍延伸し、２０〜３０℃のロール群で冷却する。
【００５６】
続いて、長手方向に延伸したフィルムのポリエステル層（Ａ）側にコロナ放電処理を施した後、該処理面に塗布層形成塗液を塗布する。この塗布層形成塗液を塗布されたフィルムの両端をクリップで把持しながらテンターに導き、９０〜１５０℃に加熱した雰囲気中で長手方向に垂直な方向（横方向）に２〜５倍に延伸する。
【００５７】
延伸倍率は、縦、横それぞれ２〜５倍とするが、その面積倍率（縦延伸倍率×横延伸倍率）は６〜２０倍であることが好ましい。面積倍率が６倍未満であると得られるフィルムの白色性やフィルム強度が不十分となり、逆に面積倍率が２０倍を超えると延伸時に破れを生じ易くなる傾向がある。
【００５８】
このようにして得られた二軸延伸積層フィルムの結晶配向を完了させて平面性、寸法安定性を付与するために、引き続きテンター内にて１５０〜２４０℃で１〜３０秒間の熱処理を行ない、均一に徐冷後、室温まで冷却して巻き取ることにより、本発明の白色積層ポリエステルフィルムを得ることができる。なお、上記熱処理工程中では、必要に応じて横方向あるいは縦方向に３〜１２％の弛緩処理を施してもよい。また、二軸延伸は逐次延伸あるいは同時二軸延伸のいずれでもよく、また二軸延伸後に縦、横いずれかの方向に再延伸してもよい。
【００５９】
［特性の測定方法および評価方法］
本発明の特性値は、次の評価方法、評価基準により求められる。
【００６０】
（１）フィルム内部の微細な気泡およびポリエステル層の厚み
フィルムの断面を、走査型電子顕微鏡Ｓ−２１００Ａ形（（株）日立製作所製）を用いて５００〜５，０００倍に拡大観察して撮影した断面写真より、微細な気泡の含有の有無を調べた。気泡含有の有無の判定は、断面写真の気泡部分の平均断面積を真円に換算したときの平均値として求めたとき１μｍ２以上ならば「気泡有り」、１μｍ２未満ならば「気泡無し」とした。ただし、２個以上の互いに隣接した気泡同士が連結している場合には、一つの気泡として計算した。また、断面写真より各ポリエステル層の厚み方向の長さを計測し、拡大倍率から逆算して各層の厚みを求めた。なお、気泡部分の断面積、各ポリエステル層の厚みを求めるに当たっては、互いに異なる測定視野から任意に選んだ計５箇所の断面写真を使用し、その平均値として算出した。
【００６１】
（２）比重
フィルムを５０ｍｍ×６０ｍｍの大きさにカットして得た試料サンプルを、高精度電子比重計ＳＤ−１２０Ｌ（ミラージュ貿易（株）製）を用い、ＪＩＳ　Ｋ−７１１２のＡ法（水中置換法）に準じて測定した。なお、測定は温度２３℃、相対湿度６５％の条件下にて行なった。
【００６２】
またフィルムを四辺を枠貼りして固定し、２１０℃で１０秒熱処理した後の比重を上記同様に測定し、比重の増加率を計算した。
【００６３】
（３）表面比抵抗
温度２３℃、相対湿度６５％で２４時間放置して調湿した後、同条件下でデジタル超高抵抗微小電流計Ｒ８３４０（（株）アドバンテスト製）を用いて印加電圧１００Ｖで測定した。この値の小さいものほど、帯電防止性が良好である。
【００６４】
（４）白色度
分光式色差計ＳＥ−２０００型（日本電色工業（株）製）を用い、ＪＩＳ　Ｚ−８７２２に準じた光学条件にて色の三刺激値であるＸ値、Ｙ値、Ｚ値を測定し、下記式より白色度を計算して求めた。
【００６５】
白色度（％）＝４×０．８４７×Ｚ値−３×Ｙ値
（５）フィルム単体のスリット性
実施例にて得られたフィルムを一旦幅３５０ｍｍ、長さ１０５０ｍとし、フェザー剃刃Ｓ片刃（炭素鋼刃厚０．２４５ｍｍ、フェザー安全剃刃株式会社製）を用いて幅３３０ｍｍ、長さ１０００ｍに再スリットした。ここで得られた仕上がり品の端面を１００ｍ長毎に１０ｍずつハンディ顕微鏡（×５０〜×２００）で確認し、下記の通り判定した。
Ａ級：ほぼ全ての端面がシャープであり、ひげもない。
Ｂ級：一部ささくれ立つ端面が認められるが、全般に渡りシャープであり、ひげも少なく問題ない。
Ｃ級：端面が波打ち、ひげが多数認められる。
【００６６】
（６）印刷性
本発明の白色積層ポリエステルフィルムの塗布面に以下の受容層形成塗液をマイクログラビアコーターにて塗工量が乾燥時で３ｇ／ｍ２となるように塗布し、感熱転写記録用の受容シートを得た。
［受容層形成塗液］
ポリエステル樹脂（東洋紡績（株）製、バイロン２００）　　　　　　２０部
シリコーンオイル（信越化学工業（株）製、Ｘ−２２−３０００Ｔ）　　２部
トルエン　　　　　　　　　　　　　　　　　　　　　　　　　　　　３９部
メチルエチルケトン　　　　　　　　　　　　　　　　　　　　　　　３９部
次にカラープリンターとして「Ｐｒｏｆｅｓｓｉｏｎａｌ　Ｃｏｌｏｒ　Ｐｏｉｎｔ　１８３５」（セイコー電子工業（株）製）を用い、専用のインキリボンを用いて、該受容シートの受容層形成面にテスト印字を行い、下記により判定した。なお、カラープリンターでテストを実施する前には受容シートに粘着剤付き上質紙（１２５μｍ）で裏打ちを実施した。
【００６７】
Ａ級：きれいであり良好。
【００６８】
Ｂ級：僅かに「欠け」が見られるものの、おおむねきれいであり良好。
【００６９】
Ｃ級：「欠け」や「つぶれ」が見られものがある。
【００７０】
（７）受容シートのスリット性
幅３３０ｍｍ、長さ１０００ｍのフィルムに上記の通り受容層をコーティングした受容シート（塗布有効幅３１０ｍｍ）を、フェザー剃刃Ｓ片刃（炭素鋼刃厚０．２４５ｍｍ、フェザー安全剃刃株式会社製）を用いて幅３００ｍｍ、長さ９００ｍにスリットした。ここで得られた仕上がり品の端面を１００ｍ長毎に１０ｍずつハンディ顕微鏡（×５０〜×２００）で確認し、下記の通り判定した。
Ａ級：ほぼ全ての端面がシャープであり、ひげもない。
Ｂ級：一部ささくれ立つ端面が認められるが、全般に渡りシャープであり、ひげも少なく問題ない。
Ｃ級：端面が波打ち、ひげが多数認められる。
【００７１】
【実施例】
本発明を以下の実施例を用いて説明するが、本発明はこれらに限定されるものではない。
【００７２】
（実施例１）
押出機（Ａ）と押出機（Ｂ）を有する複合製膜装置において、ポリエステル層（Ａ）を形成するため、平均粒子径０．２μｍの酸化チタン（表面未処理）を７重量％、平均粒子径１μｍの炭酸カルシウム粒子を３重量％含有するポリエチレンテレフタレート（融点２５６℃：以降ＰＥＴと省略する）を１８０℃で３時間真空乾燥した後、押出機（Ａ）側に供給し、常法により２８０℃で溶融してＴダイ複合口金に導入した。
【００７３】
一方、ポリエステル層（Ｂ）を形成するため、ＰＥＴにポリメチルペンテン（融点２３５℃：以降ＰＭＰと省略する）を９重量％、さらに分散剤として分子量４，０００のポリエチレングリコール（以降、ＰＥＧと省略する）を１０重量％含有する共重合ＰＥＴをＰＥＧがポリエステル（Ｂ）層を構成する樹脂全体に対し１重量％となるように添加し、更に平均粒子径１μｍの炭酸カルシウム粒子を１重量％、ヒンダードフェノ−ル系酸化防止剤を０．０５重量％添加したものを１８０℃で３時間真空乾燥した後に、押出機（Ｂ）側に供給し、常法により２８０℃で溶融して同様にＴダイ複合口金に導入した。次いで、該口金内でポリエステル層（Ａ）がポリエステル層（Ｂ）の両表層に積層されるよう合流せしめた後、シート状に共押出して溶融積層シートとした。そして、該溶融積層シートを、表面温度２５℃に保たれたドラム上に静電荷法で密着冷却固化させて未延伸積層フィルムを得た。続いて、該未延伸積層フィルムを常法に従い８５℃に加熱したロール群で予熱した後、９０℃の加熱ロールを用いて長手方向（縦方向）に１．１倍微延伸した後、２．９倍本延伸を行い、２５℃のロール群で冷却して一軸延伸フィルムを得た。さらに続いて未延伸積層フィルムにおけるドラム接触側に空気中でコロナ放電処理を施し、その処理面に下記の塗布層形成塗液をメタリングバーを用いたバーコート方式にて塗布した。この塗布層形成塗液を塗布された一軸延伸フィルムの両端をクリップで把持しながらテンター内の１１０℃の予熱ゾーンに導き、引き続き連続的に１２０℃の加熱ゾーンで長手方向に垂直な方向（横方向）に３．３倍延伸した。さらに引き続いて、テンター内の熱処理ゾーンで２２０℃の熱処理を施し、さらに１８０℃で４％横方向に弛緩処理を行った後、更に１４０℃で１％弛緩処理を行い、次いで均一に徐冷後に巻き取って、ポリエステル層（Ａ）が片側３μｍ、ポリエステル層（Ｂ）が３４μｍの構成とした厚み４０μｍのポリエステルフィルム上に、厚み０．０８μｍの塗布層が設けられた白色積層ポリエステルフィルムを得た。また該白色積層ポリエステルフィルムの断面をＳＥＭにて拡大観察することにより、ポリエステル層（Ｂ）の内部に微細な気泡を含有していることを確認した。この微細な気泡は、粒子状に分散せしめられたＰＭＰを核として、その周囲に形成されており、長径が延伸方向、短径がフィルム厚み方向の楕円形であって、断面積の平均値は４．５μｍ２であった。
【００７４】
かくして得られた白色積層ポリエステルフィルムの特性は、表１、２のとおりであって、感熱転写記録用の受容シート基材として優れていることが分かる。
【００７５】
［塗布層形成塗液］
（Ａ）帯電防止剤：ポリスチレンスルホン酸リチウム塩水分散体（分子量＝約１万）
（Ｂ）バインダー樹脂：共重合アクリルエマルジョン（ガラス転移温度４５℃）
上記（Ａ）／（Ｂ）を固形分重量比で２０／８０に混合し、更にフッ素系界面活性剤を０．０１％添加し、水で希釈して固形分濃度を６重量％としたものである。
【００７６】
（実施例２〜３）
表１の組成に従い、実施例１と同様にして白色積層ポリエステルフィルムを得た。得られた白色積層ポリエステルフィルムの特性は、表２のとおりであって、感熱転写記録用の受容シート基材として良好であることが分かる。
【００７７】
（比較例１）
表１の組成に従い、実施例１と同様にして白色積層ポリエステルフィルムを得た。得られた白色積層ポリエステルフィルムの特性は、表２のとおりであって、感熱転写記録用の受容シート基材としてスリット性に高いレベルには未達であることが分かる。
【００７８】
【表１】
2004122375.tif 000002
【００７９】
【表２】
2004122375.tif 000003
【００８０】
表２から明らかなように、比較例に比して、実施例１〜３のもののように、Ａ層を構成するポリエステル層が、酸化チタン粒子と、炭酸カルシウム粒子および硫酸バリウム粒子から選ばれた少なくとも１種とを含有することにより、フィルム単独及び受容シートでの加工時に優れたスリット性（カット性）を示すことが分かる。
【００８１】
【発明の効果】
本発明によれば、十分な白色性、低比重性（クッション性）を発現しながら、フィルム単独及び受容シートでの加工時に優れたスリット性（カット性）を示す感熱転写記録用の受容シート基材を提供することができる。